(57)【要約】【課題】優れた耐トラッキング性、良好な耐電圧性及び成形性を持ち、かつ難燃性の高いポリマー碍子用樹脂組成物及びそれを用いて得られたポリマー碍子を提供する。【解決手段】エチレン系樹脂（Ａ）１００質量部に対して、水酸化アルミニウム（Ｂ１）又は水酸化マグネシウム（Ｂ２）１０〜１５０質量部、アミン変性シリコーン及びフッ素系重合体からなる群から選ばれた１種以上の撥水剤（Ｃ）０．１〜５質量部、並びに赤リン（Ｄ）３〜１０質量部を配合することを特徴とするポリマー碍子用樹脂組成物、及びこのポリマー碍子用樹脂組成物を成形してなる外被部分をもつことを特徴とするポリマー碍子などを提供した。【選択図】なし【特許請求の範囲】
【請求項１】
エチレン系樹脂（Ａ）１００質量部に対して、水酸化アルミニウム（Ｂ１）又は水酸化マグネシウム（Ｂ２）１０〜１５０質量部、アミン変性シリコーン及びフッ素系重合体からなる群から選ばれた１種以上の撥水剤（Ｃ）０．１〜５質量部、並びに赤リン（Ｄ）３〜１０質量部を配合することを特徴とするポリマー碍子用樹脂組成物。
【請求項２】
更に、ホウ酸亜鉛（Ｅ）５〜３０質量部を配合することを特徴とする請求項１に記載のポリマー碍子用樹脂組成物。
【請求項３】
更に、酸化チタン及び酸化亜鉛からなる群から選ばれた１種以上の遮光剤（Ｆ）１〜１５質量部を配合することを特徴とする請求項１又は２に記載のポリマー碍子用樹脂組成物。
【請求項４】
更に、メラミンシアヌレート（Ｇ）０．５〜１０質量部を配合することを特徴とする請求項１〜３のいずれかに記載のポリマー碍子用樹脂組成物。
【請求項５】
更に、紫外線吸収剤及びヒンダードアミン光安定剤からなる群から選ばれた１種以上の安定化剤（Ｈ）０．０５〜５質量部を配合することを特徴とする請求項１〜４のいずれかに記載のポリマー碍子用樹脂組成物。
【請求項６】
更に、有機過酸化物（Ｉ）０．２〜５質量部を配合することを特徴とする請求項１〜５のいずれかに記載のポリマー碍子用樹脂組成物。
【請求項７】
水酸化アルミニウム（Ｂ１）又は水酸化マグネシウム（Ｂ２）は、高級脂肪酸、高級脂肪酸金属塩、シランカップリング剤、アミノシランカップリング剤又はチタネートカップリング剤で表面処理されていることを特徴とする請求項１〜６のいずれかに記載のポリマー碍子用樹脂組成物。
【請求項８】
撥水剤（Ｃ）は、パーフルオロポリエーテル、又はパーフルオロポリエーテルとポリテトラフルオロエチレンの混合物であることを特徴とする請求項１〜７のいずれかに記載のポリマー碍子用樹脂組成物。
【請求項９】
請求項１〜８のいずれかに記載のポリマー碍子用樹脂組成物を成形してなる外被部分をもつことを特徴とするポリマー碍子。
【発明の詳細な説明】
【技術分野】
【０００１】
本発明は、新規のポリマー碍子用樹脂組成物及びそれを成形してなる外被部分をもつポリマー碍子に関し、更に詳しくは、優れた耐トラッキング性、良好な耐電圧性及び成形性を持ち、かつ難燃性の高いポリマー碍子用樹脂組成物及びそれを用いて得られたポリマー碍子に関する。
【背景技術】
【０００２】
送電用の碍子としては、磁器碍子が使用されてきたが、省スペース化や軽量化が求められて、ポリマー碍子が開発されている。
ポリマー碍子は、複合碍子とも呼ばれ、大きく分けて中心部の絶縁芯材（ロッド部分）、その周りに設けた胴部と複数の笠からなる外被部分、そして固定するための端部に取り付けられた取り付け部分の３構成部分からなり、外被部分は、エポキシ樹脂、シリコーンゴム、エチレン−プロピレン−ジエンモノマー共重合体（ＥＰＤＭ）等が、押出成形法、射出成形法、プレス成形法、スラッシュ成形法等の成形法で形成されている。
【０００３】
しかしながら、ＥＰＤＭを用いると、経時的に成形物の表面にクラックが発生し、これがトラッキング（表面の絶縁性を失い短絡事故につながる現象）の要因になり、シリコーンゴムでは、加工性が悪く、コストも高いという問題があった。
【０００４】
このため、例えば、特許文献１では、ベース樹脂として絶縁性と加工性のよいエチレン系樹脂を用い、オルガノポリシロキサン、有機過酸化物、及び水酸化アルミニウム又は水酸化マグネシウムからなるポリマー碍子用樹脂組成物が提案されているが、更に耐トラックング性が高く、かつ難燃性も高いものの開発が求められている。
【特許文献１】特開平７−１７９６８１号公報（特許請求の範囲等）
【発明の開示】
【発明が解決しようとする課題】
【０００５】
本発明の目的は、上記の問題点に鑑み、優れた耐トラッキング性、良好な耐電圧性及び成形性を持ち、かつ難燃性の高いポリマー碍子用樹脂組成物及びそれを用いて得られたポリマー碍子を提供することにある。
【課題を解決するための手段】
【０００６】
本発明者らは、上記課題を解決すべく研究し、本発明を完成させた。
すなわち、本発明の第１の発明によれば、エチレン系樹脂（Ａ）１００質量部に対して、水酸化アルミニウム（Ｂ１）又は水酸化マグネシウム（Ｂ２）１０〜１５０質量部、アミン変性シリコーン及びフッ素系重合体からなる群から選ばれた１種以上の撥水剤（Ｃ）０．１〜５質量部、並びに赤リン（Ｄ）３〜１０質量部を配合することを特徴とするポリマー碍子用樹脂組成物が提供される。
また、本発明の第２の発明によれば、第１の発明において、更に、ホウ酸亜鉛（Ｅ）５〜３０質量部を配合することを特徴とするポリマー碍子用樹脂組成物が提供される。
さらに、本発明の第３の発明によれば、第１又は２の発明において、更に、酸化チタン及び酸化亜鉛からなる群から選ばれた１種以上の遮光剤（Ｆ）１〜１５質量部を配合することを特徴とするポリマー碍子用樹脂組成物が提供される。
【０００７】
本発明の第４の発明によれば、第１〜３のいずれかの発明において、更に、メラミンシアヌレート（Ｇ）０．５〜１０質量部を配合することを特徴とするポリマー碍子用樹脂組成物が提供される。
また、本発明の第５の発明によれば、第１〜４のいずれかの発明において、更に、紫外線吸収剤及びヒンダードアミン光安定剤からなる群から選ばれた１種以上の安定化剤（Ｈ）０．０５〜５質量部を配合することを特徴とするポリマー碍子用樹脂組成物が提供される。
さらに、本発明の第６の発明によれば、第１〜５のいずれかの発明において、更に、有機過酸化物（Ｉ）０．２〜５質量部を配合することを特徴とするポリマー碍子用樹脂組成物が提供される。
【０００８】
本発明の第７の発明によれば、第１〜６のいずれかの発明において、水酸化アルミニウム（Ｂ１）又は水酸化マグネシウム（Ｂ２）は、高級脂肪酸、高級脂肪酸金属塩、シランカップリング剤、アミノシランカップリング剤又はチタネートカップリング剤で表面処理されていることを特徴とするポリマー碍子用樹脂組成物が提供される。
また、本発明の第８の発明によれば、第１〜７のいずれかの発明において、撥水剤（Ｃ）は、パーフルオロポリエーテル、又はパーフルオロポリエーテルとポリテトラフルオロエチレンの混合物であることを特徴とするポリマー碍子用樹脂組成物が提供される。
【０００９】
一方、本発明の第９の発明によれば、第１〜８のいずれかの発明に係るポリマー碍子用樹脂組成物を成形してなる外被部分をもつことを特徴とするポリマー碍子が提供される。
【００１０】
本発明は、上記した如く、エチレン系樹脂（Ａ）１００質量部に対して、水酸化アルミニウム（Ｂ１）又は水酸化マグネシウム（Ｂ２）、特定の撥水剤（Ｃ）、及び赤リン（Ｄ）を特定量配合することを特徴とするポリマー碍子用樹脂組成物などに係るものであるが、その好ましい態様としては、次のものが包含される。
（１）第１の発明において、エチレン系樹脂（Ａ）は、メルトマスフローレートが０．５〜３０ｇ／１０分の超低密度（密度０．８７〜０．９４ｇ／ｃｍ３）エチレン−α−オレフィン共重合体、メルトマスフローレートが０．５〜３０ｇ／１０分、コモノマー含有量が５〜３０質量％のエチレン−酢酸ビニル共重合体、又はメルトマスフローレートが０．５〜３０ｇ／１０分、コモノマー含有量が５〜３０質量％のエチレン−アクリル酸エチル共重合体であることを特徴とするポリマー碍子用樹脂組成物。
（２）第１の発明において、水酸化アルミニウム（Ｂ１）と、撥水剤（Ｃ）としてフッ素系重合体を配合することを特徴とするポリマー碍子用樹脂組成物。
（３）第２の発明において、ホウ酸亜鉛（Ｅ）は、水酸化アルミニウム（Ｂ１）又は水酸化マグネシウム（Ｂ２）の３〜５０質量％を配合することを特徴とするポリマー碍子用樹脂組成物。
（４）第２の発明において、ホウ酸亜鉛（Ｅ）の平均粒径は、２０μｍ以下であることを特徴とするポリマー碍子用樹脂組成物。
（５）第３の発明において、遮光剤（Ｆ）の平均粒径は、１５μｍ以下であることを特徴とするポリマー碍子用樹脂組成物。
（６）第５の発明において、安定化剤（Ｈ）として、紫外線吸収剤及びヒンダードアミン光安定剤を組合わせて配合することを特徴とするポリマー碍子用樹脂組成物。
（７）第１〜６のいずれかの発明において、更に、酸化防止剤を０．００１〜５質量部配合することを特徴とするポリマー碍子用樹脂組成物。
【００１１】
上記のように、本発明は、本発明は、エチレン系樹脂に、それぞれ特定量の水酸化アルミニウム（Ｂ１）又は水酸化マグネシウム（Ｂ２）、アミン変性シリコーン及びフッ素系重合体からなる群から選ばれた撥水剤（Ｃ）、及び赤リン（Ｄ）を配合したポリマー碍子用樹脂組成物、あるいは、これにホウ酸亜鉛（Ｅ）、酸化チタン及び酸化亜鉛からなる群から選ばれた遮光剤（Ｆ）、メラミンシアヌレート（Ｇ）、紫外線吸収剤及びヒンダードアミン光安定化剤からなる群から選ばれた安定化剤（Ｈ）、並びに有機過酸化物（Ｉ）を、個別にあるいは同時に、追加配合したポリマー碍子用樹脂組成物であり、このポリマー碍子用樹脂組成物から成形された外被部分を持つポリマー碍子であるので、絶縁性、加工性及び機械特性が良好で、更に優れた耐トラッキング性を持ち、かつ、難燃性も高められており、屋外で使用したときに、耐候性も長期に良好である。
【発明を実施するための最良の形態】
【００１２】
以下、本発明のポリマー碍子用樹脂組成物及びポリマー碍子について、各項目毎に詳細に説明する。
【００１３】
１．エチレン系樹脂（Ａ）
本発明においてベース樹脂として使用されるエチレン系樹脂（Ａ）は、エチレンの単独重合体、又はエチレンと炭素数３〜１２のα−オレフィン、ビニルエステル、不飽和カルボン酸、不飽和カルボン酸エステル、不飽和カルボン酸金属塩等との共重合体であって、具体的には、高圧法低密度ポリエチレン、中・低圧法高密度・中密度・低密度ポリエチレン、エチレン−プロピレン共重合体、エチレン−ブテン−１共重合体、エチレン−ヘキセン−１共重合体、エチレン−オクテン−１共重合体、エチレン−ノネン−１共重合体、エチレン−デセン−１共重合体、エチレン−ドデセン−１共重合体、エチレン−４−メチル−ペンテン−１共重合体、エチレン−酢酸ビニル共重合体、エチレン−アクリル酸共重合体、エチレン−アクリル酸メチル共重合体、エチレン−アクリル酸エチル共重合体、エチレン−アクリル酸ブチル共重合体、エチレン−メタクリル酸エチル共重合体、アイオノマー等を例示することができる。
【００１４】
これらの中では、水酸化アルミニウム、水酸化マグネシウム、ホウ酸亜鉛等、他の構成成分との相溶性に優れ、良好な加工性、絶縁性、機械特性を持つ、それぞれメルトマスフローレートが０．５〜３０ｇ／１０分、好ましくは１〜１０ｇ／１０分程度の超低密度（密度０．８７〜０．９４ｇ／ｃｍ３）のエチレン−α−オレフィン共重合体、コモノマー含有量が５〜３０質量％、好ましくは１０〜３０質量％のエチレン−酢酸ビニル共重合体、及びコモノマー含有量が５〜３０質量％、好ましくは１０〜３０質量％のエチレン−アクリル酸エチル共重合体を、好適に使用することができる。
このエチレン−酢酸ビニル共重合体とエチレン−アクリル酸エチル共重合体の場合、コモノマー含有量が５質量％未満であると、柔軟性や耐衝撃性が不十分となり、一方、３０質量％を超えると、剛性が不十分となり望ましくない。
本発明において、エチレン系樹脂は、１種あるいは２種以上を混合して使用することができる。
【００１５】
２．水酸化アルミニウム（Ｂ１）又は水酸化マグネシウム（Ｂ２）
本発明において、耐トラッキング性を付与する機能を有する水酸化アルミニウム（Ｂ１）又は水酸化マグネシウム（Ｂ２）は、高級脂肪酸、高級脂肪酸塩、シランカップリング剤、アミノシランカップリング剤あるいはチタネートカップリング剤で表面処理されていることが、エチレン系樹脂（Ａ）との相溶性、機械強度及び耐トラッキング性の効果から望ましい。
【００１６】
表面処理剤の具体例として、高級脂肪酸としては、飽和及び不飽和脂肪酸が挙げられ、具体的には、炭素数が６〜２２の脂肪酸が挙げられるが、特に炭素数１８のステアリン酸、オレイン酸が好適に使用される。
高級脂肪酸塩としては、直鎖飽和型、不飽和型を問わず側鎖部分が金属、アミン、アンモニウム等と結合したものでもよいが、特にステアリン酸、オレイン酸等のナトリウム塩、カリウム塩、カルシウム塩、マグネシウム塩等が好適に使用される。
【００１７】
シランカップリング剤としては、分子内の一方の末端に、水酸化アルミニウム又は水酸化マグネシウムと反応できる反応基（メトキシ基、エトキシ基、カルボキシル基、セロソルブ基等）をもつものであり、一般には３官能基を有するものが多いが、もちろん２官能や１官能を有するものでもよい。また、もう一方の末端には、エチレン系樹脂と化学結合できる基（ビニル基、エポキシ基、メタクリル基、アミノ基、メルカプト基等）を有するもので、主鎖がアルコキシオリゴマー骨格を持つものが挙げられ、ビニルトリメトキシシラン、ビニルトリエトキシシラン、ビニルトリス（β−メトキシエトキシ）シラン等が挙げられる。
アミノシランカップリング剤は、上記シランカップリング剤の構造中にアミノ基又はその誘導体を含むもので、γ−アミノプロピルトリエトキシシラン、Ｎ−β−（アミノエチル）−γ−アミノプロピルトリメトキシシラン、γ−ウレイドプロピルトリエトキシシラン、γ−アニリノプロピルトリメトキシシラン等が挙げられる。
チタネートカップリング剤としては、イソプロピル−トリ（ジオクチルホスフェート）チタネート、チタニウムジ（オクチルホスフェート）オキシアセテート等が挙げられる。
【００１８】
表面処理量は、０．０５〜１０質量％、好ましくは０．１〜５質量％、更に好ましくは０．５〜３質量％である。これが０．０５質量％未満であると、表面処理が不十分となり、表面処理の効果が得られず、一方、１０質量％を超えると、効果が飽和するとともに樹脂組成物の機械特性が低下する。
【００１９】
更に、水酸化アルミニウム又は水酸化マグネシウムの平均粒径は、分散性、耐トラッキング性、絶縁破壊電圧への効果から、１５μｍ以下、好ましくは０．２〜６μｍ、更に好ましくは０．５〜１．２μｍであることが望ましい。
水酸化マグネシウムとしては、海水から製造される合成法によるもの、及び天然鉱物（ブルーサイト等）を粉砕した天然品のどちらも使用することができる。
耐トラッキング性の点からは、水酸化アルミニウムが好適である。
【００２０】
本発明において、水酸化アルミニウム（Ｂ１）又は水酸化マグネシウム（Ｂ２）の配合量は、エチレン系樹脂（Ａ）１００質量部に対して、１０〜１５０質量部、好ましくは３０〜１２０質量部、更に好ましくは５０〜１００質量部である。これが１０質量部未満であると、耐トラッキング性が不十分となり、一方、１５０質量部を超えると、成形性や機械特性が不十分となるので望ましくない。
本発明において、水酸化アルミニウム又は水酸化マグネシウムは、１種あるいは２種以上を混合して、又は水酸化アルミニウムと水酸化マグネシウムの各々１種以上を混合して使用することができる。
【００２１】
３．撥水剤（Ｃ）
本発明において使用される撥水剤（Ｃ）としては、アミン変性シリコーン及びフッ素系重合体からなる群から選ばれた１種以上であり、そのフッ素系重合体としては、フッ素樹脂及びフッ素系オイルを挙げることができる。
【００２２】
アミン変性シリコーンは、アミン基を持つ誘導体で変性されたオルガノポリシロキサンを意味する。そのアミン変性シリコーンとしては、下記一般式（１）で表されるジアミノ基を持つものが好適である。
【００２３】
【化１】
2006143761.tif 000002
【００２４】
（式中、Ｒは炭素数１〜５のアルキレン基を表し、同一でも異なっていてもよい。ｍは１００〜１，０００であり、ｎは１〜３０である。）
【００２５】
アミン変性シリコーンのポリシロキサン部分は、撥水性を付与し、一方、アミン変性部分は、エチレン系樹脂との親和力を高め、ブリード（樹脂からアミン変性シリコーンが浸出し表面に出てくる現象）を抑え、よって、耐トラックング効果が長時間保持されると、考えられている。
特に、Ｃ３Ｈ６ＮＨＣ２Ｈ２ＮＨ２で変性されたシリコーンが好ましく、具体的には、日本ユニカー製「ＦＺ−３７１０」、「ＦＺ−３７８５」等として、入手できる。
【００２６】
フッ素樹脂としては、分子量１０，０００〜２００，０００程度が好適であり、ポリテトラフルオロエチレン、テトラフルオロエチレン−ヘキサフルオロプロピレン共重合体、テトラフルオロエチレン−エチレン共重合体、テトラフルオロエチレン−パーフルオロビニルエーテル共重合体、ポリクロロトリフルオロエチレン、ブロモトリフルオロエチレン、ポリフッ化ビニル、ポリフッ化ビニリデン等を例示でき、その中でも、ポリテトラフルオロエチレンが好ましく、ダイキン工業製「Ｌ−５」等として入手できる。
【００２７】
フッ素系オイルとしては、パーフルオロ基をもつ重合体が挙げられ、具体的にはパーフルオロポリエーテル、ヘキサフルオロプロピレンエポキシド等を例示できる。フッ素系オイルとしては、パーフルオロポリエーテルであるデュポン社製「フルオロガード」を好適に使用することができる。
また、フッ素系重合体としては、上記フッ素樹脂とフッ素系オイルの各々１種以上からなる混合物も、好適に用いることができ、具体的にはパーフルオロポリエーテルとポリテトラフルオロエチレンの混合物でフッ素系グリースとも呼ばれているデュポン社製「Ｋｒｙｔｏｘ  ＧＰＬ」を使用することができる。
なお、アミン変性シリコーン及びフッ素系オイルの分子量としては、１，０００〜６，０００程度を例示でき、粘度は、２００〜６，０００ｍｍ２／秒（２５℃）程度が好適である。
【００２８】
本発明においては、フッ素系オイル、特にパーフルオロポリエーテルあるいはパーフルオロポリエーテルとポリテトラフルオロエチレンの混合物（フッ素系グリース）が、撥水効果が高く、ブリード現象が少なく、耐トラッキング性が優れていて、特に好適に使用することができる。
【００２９】
撥水剤（Ｃ）の配合量は、エチレン系樹脂（Ａ）１００質量部に対して、０．１〜３質量部、好ましくは０．５〜２質量部、更に好ましくは０．８〜１．５質量部である。配合量が０．１質量部未満では、耐トラッキング性への効果が低下し、一方、３質量部を超えても、耐トラッキング性への効果が飽和し、かつコストも上がるので望ましくない。
撥水剤の配合は、これにより付与される撥水性により、ポリマー碍子の表面のうち濡れる部分が最小となり、これが短絡を抑え、耐トラキング性に効果があると、考えられている。
【００３０】
４．赤リン（Ｄ）
本発明において、赤リン（Ｄ）とは、赤リンを主成分とするもので、難燃剤として作用する。本発明では、耐トラッキング性付与を目的として、水酸化アルミニウム又は水酸化マグネシウムが配合されていて、これらは難燃作用も有しているが、この目的における配合量では、ＵＬ−９４規格の難燃性基準を満足しない。ＵＬ−９４規格を満たすことができる難燃性を付与するために、赤リン（Ｄ）が配合される。
【００３１】
赤リンは、比較的不安定な化合物であり、発火しやすく、特に粉塵爆発を起こし易く、経時的にエチレン系樹脂を劣化させやすいので、赤リン粒子の表面を安定化剤で被覆した赤リンが、本発明では好ましく使用される。
安定化剤としては、金属、金属酸化物及び熱硬化性樹脂が用いられ、金属としては、アルミニウム、鉄、クロム、ニッケル、亜鉛、マンガン、アンチモン、ジルコニウム、チタン等が挙げられ、また、金属酸化物としては、酸化亜鉛、酸化アルミニウム、酸化チタン等が挙げられる。さらに、熱硬化性樹脂としては、フェノール樹脂、エポキシ樹脂、メラミン樹脂、尿素樹脂、ポリエステル樹脂、シリコーン樹脂、ポリアミド樹脂、アクリル樹脂等が挙げられる。安定化剤は、２種以上を使用して、被覆しても良い。
【００３２】
上記赤リン安定化剤の表面被覆量は、赤リン粒子に対して、金属、金属酸化物については、金属として０．５〜１５質量％、熱硬化性樹脂としては、固形分として５〜３０質量％の範囲に設計することが望ましい。
赤リンの平均粒子径は、エチレン系樹脂への分散性、難燃助剤としての効果から、５０μｍ以下が好ましく、１〜４０μｍのものが更に好ましい。
【００３３】
赤リン（Ｄ）の配合量は、エチレン系樹脂（Ａ）１００質量部に対して、３〜１０質量部、好ましくは５〜１０質量部、更に好ましくは６〜１０質量部である。赤リン（Ｄ）の配合量が３質量部未満であると、難燃性が不十分となり、一方、１０質量部を超えると、低温脆性、耐候性に影響が出はじめ、加工性が落ちるので、望ましくない。
赤リンとしては、燐化学工業製の「ノーバレッド１２０」及び「ノーバレッド１４０」、日本化学工業製の「ヒシガードＴＰ−１０」等を好適に使用できる。
なお、赤リンは、１種あるいは２種以上を混合して、使用することができる。
【００３４】
５．ホウ酸亜鉛（Ｅ）
本発明のポリマー碍子用樹脂組成物において、ホウ酸亜鉛（Ｅ）を配合することにより、耐トラッキング性を強めることができる。即ち、水酸化アルミニウム又は水酸化マグネシウムと組み合わせることにより、その耐トラッキング性への相乗効果が認められる。
この場合、ホウ酸亜鉛は、水酸化アルミニウム又は水酸化マグネシウムの３〜５０質量％程度、好ましくは１５〜４０質量％程度を配合することが望ましい。
本発明で使用するホウ酸亜鉛の平均粒径は、分散性、耐トラッキング性への効果から、２０μｍ以下、好ましくは０．５〜１０μｍ、更に好ましくは１〜５μｍであることが望ましい。
【００３５】
ホウ酸亜鉛（Ｅ）の配合量は、エチレン系樹脂（Ａ）１００質量部に対して、５〜３０質量部、好ましくは１０〜２５質量部、更に好ましくは１５〜２５質量部である。ホウ酸亜鉛（Ｅ）の配合量が５質量部未満では、耐トラッキング性への効果が低下し、一方、３０質量部を超えると、耐トラッキング性が低下することがあるので、望ましくない。
【００３６】
６．遮光剤（Ｆ）
本発明において、使用される遮光剤（Ｆ）としては、酸化チタン及び酸化亜鉛からなる群から選ばれた１種以上であって、ポリマー碍子が屋外において使用されるとき、太陽光を遮蔽し、太陽光による劣化を防止し、長期に渡り、安定した品質を保持する。
耐候剤として、カーボンブラックを配合し、樹脂組成物を黒色とすることが行われるが、ポリマー碍子の作用は、絶縁であり、導電性を有するカーボンブラックの配合は望ましくないので、本発明においては、酸化チタン及び酸化亜鉛からなる群から選ばれた遮光剤（Ｆ）が使用される。
【００３７】
本発明で使用する酸化チタン及び酸化亜鉛からなる群から選ばれた遮光剤の平均粒径は、分散性、耐候性への効果から、１５μｍ以下、好ましくは０．２〜６μｍ、更に好ましくは０．２〜１．２μｍであることが望ましい。
酸化チタンは、アルミナ、シリカ等による耐候性処理がなされているものが好適であり、具体的には、デュポン社製「Ｒ−１０５」及び「Ｒ−９６０」が、効果が高く、好ましく使用することができる。
また、酸化亜鉛は、堺化学工業、ハクスイテック等から、市販されている。
【００３８】
酸化チタン及び酸化亜鉛からなる群から選ばれた遮光剤（Ｆ）の配合量は、エチレン系樹脂（Ａ）１００質量部に対して、１〜１５質量部、好ましくは２〜１２質量部、更に好ましくは３〜１０質量部である。配合量が１質量部未満では、遮光効果が低く、一方、１５質量部を超えると、効果が飽和し、加工性等に影響を起こすことがあるので、望ましくない。
【００３９】
７．メラミンシアヌレート（Ｇ）
本発明においては、メラミンシアヌレート（Ｇ）を配合することができる。メラミンシアヌレート（Ｇ）は、難燃助剤として作用し、難燃性を更に強めることができる。そのメラミンシアヌレート（Ｇ）の配合量は、エチレン系樹脂（Ａ）１００質量部に対して、０．５〜１０質量部、好ましくは１〜１０質量部、更に好ましくは２〜８質量部である。配合量が０．５質量部未満では、これからの燃焼不活性ガス（窒素ガス）の発生が有意とならず、難燃助剤としての効果が不十分となり、一方、１０質量部を超えても、難燃助剤としての効果はそれほど上がらず、むしろ成型加工性や得られる碍子の機械特性に影響がでることがあるので望ましくない。
【００４０】
８．安定化剤（Ｈ）
本発明においては、紫外線吸収剤及びヒンダードアミン光安定剤からなる群から選ばれた１種以上の安定化剤（Ｈ）を配合し、ポリマー碍子の使用環境における効果の劣化を防止し、長期間の使用を確実なものとすることができる。この場合、配合する安定化剤は、公知のものを、その有効量配合すればよく、特に制限はないが、紫外線吸収剤及びヒンダードアミン光安定剤を組み合わせて、配合することが望ましい。
【００４１】
本発明において、使用できる紫外線吸収剤としては、サルチル酸系、ベンゾフェノン系、べンゾトリアゾール系、その他の紫外線吸収剤等を挙げることができ、具体的には、サルチル酸系紫外線吸収剤としては、フェニルサリシレート；４−ｔ−ブチルフェニルサリシレート等を例示できる。
【００４２】
ベンゾフェノン系紫外線吸収剤としては、２，４−ジヒドロキシベンゾフェノン；２−ヒドロキシ−４−メトキシベンゾフェノン；２−ヒドロキシ−４−メトキシベンゾフェノン−５−硫酸３水和物；２−ヒドロキシ−４−オクチルオキシベンゾフェノン；４−ドデシルオキシ−２−ヒドロキシベンゾフェノン；４−ベンジルオキシ−２−ヒドロキシベンゾフェノン；２，２’，４’，４’−テトラヒドロキシベンゾフェノン；２，２’−ジメトキシベンゾフェノン；オクタベンゾン等を例示できる。
【００４３】
ベンゾトリアゾール系紫外線吸収剤としては、２−（２Ｈ−ベンゾトリアゾール−２−イル）−ｐ−クレゾール；２−（２Ｈ−ベンゾトリアゾール−２−イル）−４，６−ビス（１−メチル−１−フェニルエチル）フェノール；２−［５−クロロ（２Ｈ）−ベンゾトリアゾール−２−イル］−４−メチル−６−（ｔ−ブチル）フェノール；２，４−ジ−ｔ−ブチル−６−（５−クロロベンゾトリアゾール−２−イル）フェノール；２−（２Ｈ−ベンゾトリアゾール−２−イル）−４，６−ジ−ｔ−ペンチルフェノール等を例示できる。
【００４４】
その他の紫外線吸収剤としては、蓚酸アニリド誘導体；２，４−ジ−ｔ−ブチルフェニル−３，５−ジ−ｔ−ブチル−４−ヒドロキシ−４−ヒドロキシべンゾエート；２−エチルヘキシル−２−シアノ−３，３−ジフェニルアクリレート；１，３−ビス（４−ベンゾイル−３−ヒドロキシフェノキシ）−２−プロピルメタクリレート；ｏ−ベンゾイル安息香酸メチル；エチル−２−シアノ−３，３−ジフェニルアクリレート；２−（４，６−ジフェニル−１，３，５−トリアジン−２−イル）−５−［（ヘキシル）オキシ］フェノール等を例示できる。
【００４５】
紫外線吸収剤の配合量は、その有効量を用いればよいが、一般にエチレン系樹脂（Ａ）１００質量部に対して、０．０５〜３質量部、好ましくは０．２〜２質量部程度である。
【００４６】
本発明において、使用できるヒンダードアミン光安定剤は、低分子量タイプとしては、デカン二酸ビス（２，２，６，６−テトラメチル−１（オクチルオキシ）−４−ピペリジニル）エステル、１，１−ジメチルエチルヒドロパーオキシド及びオクタンの反応生成物（分子量７３７）７０質量％とポリプロピレン３０質量％からなるもの；ビス（１，２，２，６，６−ペンタメチル−４−ピペリジル）［［３，５−ビス（１，１−ジメチルエチル）−４−ヒドロキシフェニル］メチル］ブチルマロネート（分子量６８５）；ビス（１，２，２，６，６−ペンタメチル−４−ピペリジル）セバケート及びメチル−１，２，２，６，６−ペンタメチル−４−ピペリジルセバケート混合物（分子量５０９）；ビス（２，２，６，６−テトラメチル−４−ピペリジル）セバケート（分子量４８１）；テトラキス（２，２，６，６−テトラメチル−４−ピペリジル）−１，２，３，４−ブタンテトラカルボキシレート（分子量７９１）；テトラキス（１，２，２，６，６−ペンタメチル−４−ピペリジル）−１，２，３，４−ブタンテトラカルボキシレート（分子量８４７）；２，２，６，６−テトラメチル−４−ピペリジル−１，２，３，４−ブタンテトラカルボキシレートとトリデシル−１，２，３，４−ブタンテトラカルボキシレートの混合物（分子量９００）；１，２，２，６，６−ペンタメチル−４−ピペリジル−１，２，３，４−ブタンテトラカルボキシレートとトリデシル−１，２，３，４−ブタンテトラカルボキシレートの混合物（分子量９００）等を例示できる。
【００４７】
ヒンダードアミン光安定剤の高分子量タイプとしては、ポリ［｛６−（１，１，３，３−テトラメチルブチル）アミノ−１，３，５−トリアジン−２，４−ジイル｝｛（２，２，６，６−テトラメチル−４−ピペリジル）イミノ｝ヘキサメチレン｛（２，２，６，６−テトラメチル−４−ピペリジル）イミノ｝］（分子量２，０００〜３，１００）；コハク酸ジメチルと４−ヒドロキシ−２，２，６，６−テトラメチル−１−ピペリジンエタノールの重合物（分子量３，１００〜４，０００）；Ｎ，Ｎ’，Ｎ”，Ｎ”’−テトラキス−（４，６−ビス−（ブチル−（Ｎ−メチル−２，２，６，６−テトラメチルピペリジン−４−イル）アミノ）−トリアジン−２−イル）−４，７−ジアザデカン−１，１０−ジアミン（分子量２，２８６）と上記コハク酸ジメチルと４−ヒドロキシ−２，２，６，６−テトラメチル−１−ピペリジンエタノールの重合物の混合物；ジブチルアミン・１，３，５−トリアジン・Ｎ，Ｎ’−ビス（２，２，６，６−テトラメチル−４−ピペリジル−１，６−ヘキサメチレンジアミンとＮ−（２，２，６，６−テトラメチル−４−ピペリジル）ブチルアミンの重縮合物（分子量２，６００〜３，４００）等を例示できる。
【００４８】
ヒンダードアミン光安定剤は、上記の様に、低分子量タイプと高分子量タイプとがあるが、エチレン系樹脂との相溶性がよい、したがってブリードしにくい特徴を持つ高分子量タイプ（分子量が１，９００以上のもの）のものを、好適に使用することができる。
ヒンダードアミン光安定剤の配合量は、その有効量を用いればよいが、一般にエチレン系樹脂（Ａ）１００質量部に対して、０．０５〜３質量部、好ましくは０．２〜２質量部程度である。
【００４９】
安定化剤（Ｈ）の総配合量は、エチレン系樹脂（Ａ）１００質量部に対して、０．０５〜５質量部、好ましくは０．１〜４質量部、更に好ましくは０．５〜２質量部である。配合量が０．０５質量部未満では、安定化への効果が低く、一方、５質量部を超えると、効果が飽和し、加工性、他の特性等に影響を起こすことがあるので、望ましくない。
【００５０】
９．有機過酸化物（Ｉ）
ポリマー碍子は、機械強度、硬度、耐熱変形、耐傷付性等の観点から、通常は架橋される。
架橋方法としては、電子線による架橋も行われるが、成形法によっては化学架橋の方が望ましい。例えば、押出成形法や射出成形法を採用する場合には、予め架橋剤として、有機過酸化物（Ｉ）を配合する。
【００５１】
有機過酸化物（Ｉ）としては、例えば、ジクミルパーオキシド、ジ−ｔ−ブチルパーオキシド、２，５−ジ（パーオキシベンゾエート）ヘキシン−３等が挙げられ、その配合量は、エチレン系樹脂（Ａ）１００質量部に対して、０．２〜５質量部、好ましくは０．５〜３質量部、更に好ましくは１〜２質量部である。配合量が０．５質量部未満では、架橋度が不十分となる場合があり、一方、５質量部を超えると、機械強度の引張破壊応力は大きくなるが、延性が低下し、ポリマー碍子が割れやすくなるので望ましくない。
また、本発明においては、架橋度や架橋時間を調整するために、トリアリルシアヌレート、トリアリルイソシアネート等の有効量の架橋助剤を配合することもできる。
【００５２】
１０．その他の配合物（Ｊ）
本発明のポリマー碍子用樹脂組成物には、その使用環境に応じて、その他の各種配合物（Ｊ）を配合することができる。各種配合物としては、酸化防止剤、帯電防止剤、加工性改良剤、充填剤、銅害防止剤、中和剤、発泡剤、核剤、気泡防止剤、着色剤、顔料、染料、水トリー防止剤、電圧安定剤、殺菌剤、防カビ剤などを挙げることができる。
本発明のポリマー碍子用樹脂組成物には、製造時や成形時の熱暴露等に対するために、酸化防止剤を配合することが望ましい。酸化防止剤としては、フェノール系、リン系、アミン系、イオウ系等を挙げることができ、単独でも２種以上混合して使用してもよく、その配合量は、エチレン系樹脂１００質量部に対して、０．００１〜５質量部程度である。
【００５３】
１１．ポリマー碍子用樹脂組成物の調製
本発明のポリマー碍子用樹脂組成物は、それぞれ所定量の上記の成分と使用目的に応じて配合する成分を配合して、一般的な方法、例えば、ニーダー、バンバリーミキサー、コンティニュアスミキサー、ロールミルあるいは押出機を用いて、均一に溶融混合（有機過酸化物を配合する場合にあっては、好ましくはその分解温度より少なくとも５０℃程度低い温度で）することによって、製造することができる。また、有機過酸化物を配合する場合は、これ以外の成分を溶融混練し得られた、好ましくはペレットに造粒された樹脂組成物を、有機過酸化物と共に密閉容器に入れ、４０〜９０℃程度で６〜１２時間混合し、後から有機過酸化物をソーキングして、本発明のポリマー碍子用樹脂組成物を調製することができ、これは、本発明の好ましい調製方法である。
製造した本発明のポリマー碍子用樹脂組成物は、スラッシュ成形法を採用する場合を除き、粒径２〜７ｍｍ程度のペレットに造粒し、これを成形に用いることが望ましい。
【００５４】
１２．ポリマー碍子の製造
本発明に係るポリマー碍子は、本発明のポリマー碍子用樹脂組成物を、予め準備された中心部の絶縁芯材（ロッド部分）の周囲に外被部分として、公知の押出成形法、射出成形法、プレス成形法、スラッシュ成形法等で成形すればよい。また、直接絶縁芯材上に成形せずに、チューブ状に成形し、これを絶縁芯材に被せ、熱収縮させて形成してもよい。
成形は、有機過酸化物を使用する場合にあっては、その分解温度より５０℃以上低い温度（例えば１００〜１５０℃）で行うことが望ましく、成形後、分解温度以上（例えば１６０〜２１０℃）に加熱し、架橋すればよい。
【実施例】
【００５５】
次に実施例に基づいて、本発明をさらに詳細に説明するが、本発明はこれらの実施例に限定されるものではない。なお、本明細書中で用いられた評価は、それぞれ以下の方法によるものである。
【００５６】
Ｉ．耐トラッキング性
ＩＥＣ（Ｉｎｔｅｒｎａｔｉｏｎａｌ  Ｅｌｅｃｔｒｏｔｅｃｈｎｉｃａｌ  Ｃｏｍｍｉｓｓｉｏｎ）６０５８７「汚損液傾斜平板法（段階昇圧トラッキング法）」に準拠して、耐トラッキング性の評価を行った。
プレス成形で作成した１２０×５０×６ｍｍの試験片に、電極を２個取り付け、試験片を４５°に傾斜させ固定し、上側電極にはろ紙を８枚挟み込み、このろ紙に汚損液としてＮＨ４Ｃｌ０．１質量％水溶液を滴下し、試験電圧２．５ｋＶを１時間印加し、破壊検出電流６０ｍＡ、２秒間を超えない場合は、２．５ｋＶ合格となる（ｃｌａｓｓ２．５）。
次に、電圧を２５０Ｖごとステップで昇圧させて同様な試験を行い、破壊が検出される電圧を求め評価した。例えば、６ｋＶに耐えればｃｌａｓｓ６．０と評価される。
【００５７】
ＩＩ．絶縁破壊電圧
ＪＩＳ  Ｃ２１１０「固体電気絶縁材料の絶縁耐力試験方法」に記載されている方法のうち、段階破壊試験を採用し、評価した。試験片の厚みは１ｍｍとし、上部電極に直径２０ｍｍの球を、下部電極として直径２５ｍｍの円形平板を用いた。試験開始電圧は１６ｋＶから始め、２０秒間印加しても絶縁破壊が起きなければ次の電圧へ昇圧した。２０ｋＶまでは１ｋＶずつ昇圧し、２０ｋＶ以上では２ｋＶずつ昇圧した。２０秒間印加しても絶縁破壊が認められなかった最も高い電圧を、絶縁破壊電圧とした。
【００５８】
ＩＩＩ．機械特性
ＩＩＩ−１．引張破壊応力
ＪＩＳ  Ｋ６３０１に準拠して行った。５試験片を測定し平均値で評価した。
【００５９】
ＩＩＩ−２．引張破壊歪
引張破壊応力試験と同様にＪＩＳ  Ｋ６３０１に準拠して行った。５試験片を測定し平均値で評価した。
【００６０】
ＩＶ．難燃性
難燃性は、ＵＬ−９４規格に従い、熱ブレス成形で得られた厚み２ｍｍの試料を用いて、垂直燃焼試験により、Ｖ−０〜Ｖ−２で評価し、燃焼した場合は燃焼とし、不合格とした。
【００６１】
［比較例１〜４、実施例１〜５］
メルトマスフローレート２ｇ／１０分、酢酸ビニルコモノマー含有量１８質量％のエチレン−酢酸ビニル共重合体（日本ユニカー製、ＤＱＤＪ−１８６８）、水酸化アルミニウム（日本軽金属製、Ｂ７０３、平均粒径２μｍ、表面未処理）、酸化防止剤として４，４’−チオビス−（２−ｔ−ブチル−５−メチルフェノール）を加え、更に、アミン変性シリコーン（日本ユニカー製ジアミノ変性シリコーン、ＦＺ−３７１０）、及び赤リン（隣化学工業製、ノーバレッド１２０ＵＦ、表面未処理品）を、表１に示したように加え、バンバリーミキサーを使用して１３０℃で１０分間混練し、得られた樹脂組成物を粒径約３ｍｍに造粒した。得られたペレットを密閉できる攪拌機中で６０℃で３０分間攪拌した後、有機過酸化物２，５−ジ（パーオキシベンゾエート）ヘキシン−３を添加し、７０℃で１０時間攪拌して、これをソーキング（含浸）させ、表１に示した組成からなる樹脂組成物をそれぞれ得た。
【００６２】
得られた樹脂組成物を熱プレス成形機に入れ、１２０℃で５分間加熱し、続いて１５０ｋｇ／ｃｍ２に加圧すると同時に２００℃まで２０℃／分の速度で昇温し、２００℃で１０分間保持後、加圧を保ちながら１０℃／分で室温まで冷まし、シートを成形し、評価した。
【００６３】
評価結果を表１に示したが、撥水剤と赤リンを配合していない比較例１は、耐トラッキング性と難燃性が劣り、赤リンを配合していない比較例２〜４では、難燃性が劣っていたが、本発明の実施例１〜５は、これらの比較例に比べ、優れた耐トラッキング性、難燃性を持つと共に、良好な絶縁破壊電圧及び機械特性をもつものであった。
【００６４】
［比較例５、実施例６〜９］
水酸化アルミニウムをアミノシラン表面処理水酸化アルミニウム（マーチンスベルク製、ＯＬ−１０４／Ｉ、平均粒径１．５μｍ）に替え、メラミンシアヌレートを加えた試験例も行った以外は、上記実施例１と同様にして、表１に示した組成からなる樹脂組成物を得た。得られた樹脂組成物について、同様に評価した。
【００６５】
評価結果を表１に示したが、実施例６〜９のものは、耐トラッキング性及び難燃性において、比較例５に比べて優れると共に、メラミンシアヌレートを難燃助剤として加えた実施例７〜９は、さらに優れた難燃性を持ち、同時に実施例６〜９のものは、良好な絶縁破壊電圧及び機械特性をもつものであった。
【００６６】
【表１】
2006143761.tif 000003
【００６７】
［比較例６〜８、実施例１０〜１２］
水酸化アルミニウムとして、ステアリン酸表面処理水酸化アルミニウム（マーチンスベルク製、ＯＬ−１０４／Ｃ、平均粒径１．５μｍ）、ビニルシラン表面処理水酸化アルミニウム（マーチンスベルク製、平均粒径１．２μｍ）、及びアミノシラン表面処理水酸化アルミニウム（マーチンスベルク製、ＯＬ−１０４／Ｉ、平均粒径１．５μｍ）を、それぞれ用い、ホウ酸亜鉛、遮光剤の酸化チタン、安定化剤の紫外線吸収剤として２−ヒドロキシ−４−オクチルベンゾフェノン（シプロ化成製、ＳＥＥＳＯＲＢ  １０２）及びヒンダードアミン光安定剤としてポリ［｛６−（１，１，３，３−テトラメチルブチル）アミノ−１，３，５−トリアジン−２，４−ジイル｝｛（２，２，６，６−テトラメチル−４−ピペリジル）イミノ｝ヘキサメチレン｛（２，２，６，６−テトラメチル−４−ピペリジル）イミノ｝］（チバスペシャルティケミカル製、ＣＨＩＭＡＳＳＯＲＢ  ９４４ＬＤ）を追加使用し、上記実施例１と同様にして、表２に示した組成からなる樹脂組成物を得た。得られた樹脂組成物について、同様に評価した。
【００６８】
評価結果を表２に示したが、比較例６〜８及び実施例１０〜１２ものは、耐トラッキング性において顕著に優れるものであった。しかしながら、比較例６〜８のものは、難燃性が劣っていた。実施例１０〜１２のものは、顕著な難燃性と同時に良好な絶縁破壊電圧及び優れた引張破壊歪を持ち機械特性も良好なものであった。
【００６９】
［比較例９〜１１、実施例１３〜１５］
水酸化アルミニウムとしてステアリン酸表面処理水酸化アルミニウム（マーチンスベルク製、ＯＬ−１０４／Ｃ、平均粒径１．５μｍ）、又は（日本軽金属製、Ｂ１４０３Ｓ、ステアリン酸表面処理品、平均粒径１．０μｍ）を用い、撥水剤としてポリテトラフルオロエチレン（ダイキン工業製、Ｌ−５）、又はフッ素系オイルであるフルオロポリエーテル（デュポン社製、フルオロガード）を用いて、実施例１０と同様にして、表２に示した組成からなる樹脂組成物を得た。得られた樹脂組成物について、同様に評価した。
【００７０】
評価結果を表２に示したが、比較例９〜１１及び実施例１３〜１５ものは、耐トラッキング性において顕著に優れるものであった。しかしながら、比較例９〜１１のものは、難燃性が劣っていた。実施例１３〜１５のものは、顕著な難燃性と同時に良好な絶縁破壊電圧及び優れた引張破壊歪を持ち機械特性も良好なものであった。
【００７１】
【表２】
2006143761.tif 000004
【００７２】
［比較例１２、実施例１６］
エチレン系樹脂の５０質量％をメルトマスフローレート１．５ｇ／１０分、アクリル酸エチルコモノマー含有量２４質量％のエチレン−アクリル酸エチル共重合体（日本ユニカー製、ＮＵＣ−６５２０）に替えた以外は、比較例１０及び実施例１４と同様にして、表３に示した組成からなる樹脂組成物を得た。得られた樹脂組成物について、同様に評価した。
【００７３】
評価結果を表３に示したが、実施例１６のものは、耐トラッキング性、難燃性において顕著に優れ、同時に良好な絶縁破壊電圧及び優れた引張破壊歪を持ち機械特性も良好なものであったが、比較例１２のものは、難燃性が劣っていた。
【００７４】
［比較例１３、実施例１７］
ホウ酸亜鉛の配合量を替えた以外は、比較例１０及び実施例１４と同様にして、表３に示した組成からなる樹脂組成物を得た。得られた樹脂組成物について、同様に評価した。
【００７５】
評価結果を表３に示したが、実施例１７のものは、耐トラッキング性に優れ、難燃性においては顕著に優れ、同時に良好な絶縁破壊電圧及び優れた引張破壊歪を持ち機械特性も良好なものであったが、比較例１３のものは、難燃性が劣っていた。
【００７６】
［比較例１４、実施例１８］
撥水剤であるフッ素系オイル及びホウ酸亜鉛の配合量を替えた以外は、比較例１３及び実施例１７と同様にして、表３に示した組成からなる樹脂組成物を得た。得られた樹脂組成物について、同様に評価した。
【００７７】
評価結果を表３に示したが、実施例１８のものは、耐トラッキング性、難燃性において顕著に優れ、同時に良好な絶縁破壊電圧及び優れた引張破壊歪を持ち機械特性も良好なものであったが、比較例１４のものは、難燃性が劣っていた。
【００７８】
［実施例１９］
遮光剤を酸化亜鉛に替えた以外は、実施例１４と同様にして、表３に示した組成からなる樹脂組成物を得た。得られた樹脂組成物について、同様に評価した。
評価結果を表３に示したが、実施例１９のものは、耐トラッキング性、難燃性において顕著に優れ、同時に良好な絶縁破壊電圧及び優れた引張破壊歪を持ち機械特性も良好なものであった。
【００７９】
［実施例２０］
フッ素系オイルをパーフルオロポリエーテルとポリテトラフルオロエチレンの混合物（フッ素系グリース）であるデュポン社製「Ｋｒｙｔｏｘ  ＧＰＬ」に替えた以外は実施例１９と同様にして、表３に示した組成からなる樹脂組成物を得た。得られた樹脂組成物について、同様に評価した。
評価結果を表３に示したが、実施例１９のものは、耐トラッキング性、難燃性において顕著に優れ、同時に良好な絶縁破壊電圧及び優れた引張破壊歪を持ち機械特性も良好なものであった。
【００８０】
【表３】
2006143761.tif 000005
【産業上の利用可能性】
【００８１】
本発明のポリマー碍子用樹脂組成物は、上記のように優れた耐トラッキング性、良好な耐電圧性及び成形性を持ち、かつ高い難燃性と共に、優れた機械特性をもつので、ポリマー引留碍子やポリマー通り碍子等のポリマー碍子の外被部分を構成する材料として、有効に使用することができ、また、これより製造されたポリマー碍子は、難燃性と長期の安定性を持ち、コンパクトで軽量であり、かつ環境負荷も小さい優れた実用価値を有する。